(57)【要約】  透明度の高いコレステリック液晶フィルムを作製させるコレステリック液晶組成物を開示する。前記コレステリック液晶組成物は、本明細書で定義するように、式（Ｉ）のコレステリック液晶化合物2009514024.tif 000023  とチオール化合物の反応生成物である。
2009514024.tif 000002
【特許請求の範囲】
【請求項１】
コレステリック液晶組成物であって、
式（Ｉ）のコレステリック液晶化合物
【化１】
2009514024.tif 000017
（式中、
ｎは１、２、３または４であり、
Ｒは、アクリレート、メタクリレートまたはアクリルアミドであり、
Ｒ１は、（Ｃ１〜Ｃ８）アルキレン、（Ｃ２〜Ｃ８）アルケニレンまたは（Ｃ２〜Ｃ８）アルキルインであり、
Ｒ２は、化学結合、−Ｏ−、−Ｃ（Ｏ）Ｏ−、−Ｏ（Ｏ）Ｃ−、−ＯＣ（Ｏ）Ｏ−、−Ｃ（Ｏ）Ｎ−、−ＣＨ＝Ｎ−、−Ｎ＝ＣＨ−または−ＮＣ（Ｏ）−であり
Ｒ３は、シクロアルキレン、シクロアルケニレン、ヘテロシクリレン、アリーレンまたはヘテロアリーレン（hetroarylene）であり、
Ｒ４は、化学結合、（Ｃ１〜Ｃ８）アルキレン、（Ｃ２〜Ｃ８）アルケニレン、（Ｃ２〜Ｃ８）アルキルイン、カルボニル、−Ｏ−、−Ｃ（Ｏ）Ｏ−、−Ｏ（Ｏ）Ｃ−、−ＯＣ（Ｏ）Ｏ−、−Ｃ（Ｏ）Ｎ−、−ＣＨ＝Ｎ−、−Ｎ＝ＣＨ−または−ＮＣ（Ｏ）−であり、
Ｒ３およびＲ４は各ｎに応じて独立して選択されており、
Ｒ５は、化学結合、シクロアルキレン、シクロアルケニレン、ヘテロシクリレン（hetrocyclylene）、アリーレンまたはヘテロアリーレン（hetroarylene）であり、
Ｒ６は、水素、シアノ、ハロ、（Ｃ１〜Ｃ８）アルコキシ、（Ｃ１〜Ｃ８）アルキル、ニトロ、アミノ、カルボキシ、（Ｃ１〜Ｃ４）チオアルキル、ＣＯＣＨ３、ＣＦ３、ＯＣＦ３またはＳＣＦ３である）
とチオール化合物
の反応生成物が含まれているコレステリック液晶組成物。
【請求項２】
前記チオール化合物に（Ｃ１〜Ｃ１８）アルキルチオールが含まれている、請求項１に記載の組成物。
【請求項３】
前記チオール化合物に（Ｃ６〜Ｃ１２）アルキルチオールが含まれている、請求項１に記載の組成物。
【請求項４】
前記式（Ｉ）のコレステリック液晶化合物に、ｎが１または２であり、Ｒがアクリレートまたはメタクリレートであり、Ｒ１が（Ｃ１〜Ｃ６）アルキレンであり、Ｒ２が化学結合または−Ｏ−であり、Ｒ３がアリーレンまたはヘテロアリーレン（hetroarylene）であり、Ｒ４が化学結合、（Ｃ１〜Ｃ８）アルキレン、−Ｏ−、−Ｃ（Ｏ）Ｏ−、−Ｏ（Ｏ）Ｃ−、−ＯＣ（Ｏ）Ｏ−、−Ｃ（Ｏ）Ｎ−であり、Ｒ３およびＲ４が各ｎに応じて独立して選択されており、Ｒ５が化学結合、アリーレンまたはヘテロアリーレン（hetroarylene）であり、Ｒ６が、水素、シアノ、ハロ、（Ｃ１〜Ｃ８）アルコキシ、（Ｃ１〜Ｃ８）アルキル、ニトロ、アミノ、カルボキシ、（Ｃ１〜Ｃ４）チオアルキル、ＣＯＣＨ３、ＣＦ３、ＯＣＦ３またはＳＣＦ３であることが含まれている、請求項１に記載の組成物。
【請求項５】
前記チオール化合物が、ＣＨ３（ＣＨ２）５ＳＨ、ＣＨ３（ＣＨ２）６ＳＨ、ＣＨ３（ＣＨ２）７ＳＨ、ＣＨ３（ＣＨ２）８ＳＨ、ＣＨ３（ＣＨ２）９ＳＨ、ＣＨ３（ＣＨ２）１０ＳＨ、ＣＨ３（ＣＨ２）１１ＳＨまたはＨＯ（ＣＨ２）１１ＳＨである、請求項１に記載の組成物。
【請求項６】
前記コレステリック液晶化合物に、式（Ｉ）のキラル分子単位とアキラル分子単位が含まれており、前記アキラル分子単位が式（Ｃ２）の化合物である、請求項１に記載の組成物。
【化２】
2009514024.tif 000018
【請求項７】
コレステリック液晶フィルムの製造方法であって、
コレステリック液晶化合物とチオール化合物を反応させてコレステリック液晶ポリマーを製造する工程であって、前記コレステリック液晶化合物に式（Ｉ）の化合物
【化３】
2009514024.tif 000019
（式中、
ｎは１、２、３または４であり、
Ｒは、アクリレート、メタクリレートまたはアクリルアミドであり、
Ｒ１は、（Ｃ１〜Ｃ８）アルキレン、（Ｃ２〜Ｃ８）アルケニレンまたは（Ｃ２〜Ｃ８）アルキルインであり、
Ｒ２は、化学結合、−Ｏ−、−Ｃ（Ｏ）Ｏ−、−Ｏ（Ｏ）Ｃ−、−ＯＣ（Ｏ）Ｏ−、−Ｃ（Ｏ）Ｎ−、−ＣＨ＝Ｎ−、−Ｎ＝ＣＨ−または−ＮＣ（Ｏ）−であり、
Ｒ３は、シクロアルキレン、シクロアルケニレン、ヘテロシクリレン、アリーレンまたはヘテロアリーレン（hetroarylene）であり、
Ｒ４は、化学結合、（Ｃ１〜Ｃ８）アルキレン、（Ｃ２〜Ｃ８）アルケニレン、（Ｃ２〜Ｃ８）アルキルイン、カルボニル、−Ｏ−、−Ｃ（Ｏ）Ｏ−、−Ｏ（Ｏ）Ｃ−、−ＯＣ（Ｏ）Ｏ−、−Ｃ（Ｏ）Ｎ−、−ＣＨ＝Ｎ−、−Ｎ＝ＣＨ−または−ＮＣ（Ｏ）−であり、
Ｒ３およびＲ４は各ｎに応じて独立して選択されており、
Ｒ５は、化学結合、シクロアルキレン、シクロアルケニレン、ヘテロシクリレン（hetrocyclylene）、アリーレンまたはヘテロアリーレン（hetroarylene）であり、
Ｒ６は、水素、シアノ、ハロ、（Ｃ１〜Ｃ８）アルコキシ、（Ｃ１〜Ｃ８）アルキル、ニトロ、アミノ、カルボキシ、（Ｃ１〜Ｃ４）チオアルキル、ＣＯＣＨ３、ＣＦ３、ＯＣＦ３またはＳＣＦ３である）
が含まれている工程、
前記コレステリック液晶ポリマーを基材上に配置する工程、並びに
前記コレステリック液晶ポリマーを整列させ、整列コレステリック液晶フィルムを製造する工程を包含する方法。
【請求項８】
前記反応工程に、式（Ｉ）のキラル分子単位とアキラル分子単位が含まれているコレステリック液晶化合物を反応させる工程が包含されており、前記アキラル分子単位が式（Ｃ２）の化合物である、請求項７に記載の方法。
【化４】
2009514024.tif 000020
【請求項９】
前記反応工程に、コレステリック液晶化合物と、式ＣＨ３（ＣＨ２）５ＳＨ、ＣＨ３（ＣＨ２）６ＳＨ、ＣＨ３（ＣＨ２）７ＳＨ、ＣＨ３（ＣＨ２）８ＳＨ、ＣＨ３（ＣＨ２）９ＳＨ、ＣＨ３（ＣＨ２）１０ＳＨ、ＣＨ３（ＣＨ２）１１ＳＨまたはＨＯ（ＣＨ２）１１ＳＨのチオール化合物を反応させる工程が包含されている、請求項７に記載の方法。
【請求項１０】
前記整列させる工程によって、前記チオール化合物が含まれていないコレステリック液晶フィルムよりも小さいヘイズ値を有するコレステリック液晶フィルムを形成させる、請求項７に記載の方法。
【請求項１１】
前記整列させる工程によって、ヘイズ値が５％未満のコレステリック液晶フィルムを形成させる、請求項７に記載の方法。
【請求項１２】
前記整列させる工程によって、ヘイズ値が３％未満のコレステリック液晶フィルムを形成させる、請求項７に記載の方法。
【請求項１３】
前記整列させる工程によって、ヘイズ値が１％未満のコレステリック液晶フィルムを形成させる、請求項７に記載の方法。
【請求項１４】
コレステリック液晶フィルムであって、
ポリマーが含まれている可視光線透過性基材と、
前記基材に配置されているコレステリック液晶層が含まれており、前記基材およびコレステリック液晶層の合計ヘイズ値は４％未満であり、前記コレステリック液晶層に、
式（Ｉ）のコレステリック液晶化合物
【化５】
2009514024.tif 000021
（式中、
ｎは１、２、３または４であり、
Ｒは、アクリレート、メタクリレートまたはアクリルアミドであり、
Ｒ１は、（Ｃ１〜Ｃ８）アルキレン、（Ｃ２〜Ｃ８）アルケニレンまたは（Ｃ２〜Ｃ８）アルキルインであり、
Ｒ２は、化学結合、−Ｏ−、−Ｃ（Ｏ）Ｏ−、−Ｏ（Ｏ）Ｃ−、−ＯＣ（Ｏ）Ｏ−、−Ｃ（Ｏ）Ｎ−、−ＣＨ＝Ｎ−、−Ｎ＝ＣＨ−または−ＮＣ（Ｏ）−であり、
Ｒ３は、シクロアルキレン、シクロアルケニレン、ヘテロシクリレン、アリーレンまたはヘテロアリーレン（hetroarylene）であり、
Ｒ４は、化学結合、（Ｃ１〜Ｃ８）アルキレン、（Ｃ２〜Ｃ８）アルケニレン、（Ｃ２〜Ｃ８）アルキルイン、カルボニル、−Ｏ−、−Ｃ（Ｏ）Ｏ−、−Ｏ（Ｏ）Ｃ−、−ＯＣ（Ｏ）Ｏ−、−Ｃ（Ｏ）Ｎ−、−ＣＨ＝Ｎ−、−Ｎ＝ＣＨ−または−ＮＣ（Ｏ）−であり、
Ｒ３およびＲ４は各ｎに応じて独立して選択されており、；
Ｒ５は、化学結合、シクロアルキレン、シクロアルケニレン、ヘテロシクリレン（hetrocyclylene）、アリーレンまたはヘテロアリーレン（hetroarylene）であり、
Ｒ６は、水素、シアノ、ハロ、（Ｃ１〜Ｃ８）アルコキシ、（Ｃ１〜Ｃ８）アルキル、ニトロ、アミノ、カルボキシ、（Ｃ１〜Ｃ４）チオアルキル、ＣＯＣＨ３、ＣＦ３、ＯＣＦ３またはＳＣＦ３である）とチオール化合物
の反応物が含まれている、コレステリック液晶フィルム。
【請求項１５】
前記チオール化合物に（Ｃ１〜Ｃ１８）アルキルチオールが含まれている、請求項１４に記載のコレステリック液晶フィルム。
【請求項１６】
前記式（Ｉ）のコレステリック液晶化合物に、ｎが１または２であり、Ｒがアクリレートまたはメタクリレートであり、Ｒ１が（Ｃ１〜Ｃ６）アルキレンであり、Ｒ２が化学結合または−Ｏ−であり、Ｒ３がアリーレンまたはヘテロアリーレン（hetroarylene）であり、Ｒ４が化学結合、（Ｃ１〜Ｃ８）アルキレン、−Ｏ−、−Ｃ（Ｏ）Ｏ−、−Ｏ（Ｏ）Ｃ−、−ＯＣ（Ｏ）Ｏ−、−Ｃ（Ｏ）Ｎ−であり、Ｒ３およびＲ４が各ｎに応じて独立して選択されており、Ｒ５が化学結合、アリーレンまたはヘテロアリーレン（hetroarylene）であり、Ｒ６が、水素、シアノ、ハロ、（Ｃ１〜Ｃ８）アルコキシ、（Ｃ１〜Ｃ８）アルキル、ニトロ、アミノ、カルボキシ、（Ｃ１〜Ｃ４）チオアルキル、ＣＯＣＨ３、ＣＦ３、ＯＣＦ３またはＳＣＦ３であることが含まれている、請求項１４に記載のコレステリック液晶フィルム。
【請求項１７】
前記コレステリック液晶フィルムが３％未満のヘイズ値を有する、請求項１４に記載のコレステリック液晶フィルム。
【請求項１８】
前記可視光線透過性基材に配置されている感圧性接着剤がさらに含まれている、請求項１４に記載のコレステリック液晶フィルム。
【請求項１９】
前記チオール化合物が、ＣＨ３（ＣＨ２）５ＳＨ、ＣＨ３（ＣＨ２）６ＳＨ、ＣＨ３（ＣＨ２）７ＳＨ、ＣＨ３（ＣＨ２）８ＳＨ、ＣＨ３（ＣＨ２）９ＳＨ、ＣＨ３（ＣＨ２）１０ＳＨ、ＣＨ３（ＣＨ２）１１ＳＨまたはＨＯ（ＣＨ２）１１ＳＨである、請求項１４に記載のコレステリック液晶フィルム。
【請求項２０】
前記コレステリック液晶化合物に、キラル分子単位とアキラル分子単位が含まれており、前記アキラル分子単位が式（Ｃ２）の化合物である、請求項１４に記載のコレステリック液晶フィルム。
【化６】
2009514024.tif 000022
【発明の詳細な説明】
【技術分野】
【０００１】
本開示は、概して、透明度の高いコレステリック液晶フィルムおよび光学体（例えば太陽光制御フィルム）を作製するためのコレステリック液晶組成物に関するものであり、とりわけ、コレステリック液晶組成物に含有させるための添加剤に関するものである。
【０００２】
ディスプレイ、温度表示器、およびその他の用途で使用するためにコレステリック液晶コーティングが開発された。コレステリック液晶コーティングは、ある偏光を有する特定の波長の光を選択的に反射し、対向する偏光または直交する偏光を有する光を通すことができる。コレステリック液晶コーティングは、好ましくは、比較的大量の光を吸収することなく、好ましくは光を通すか反射する。
【発明の開示】
【発明が解決しようとする課題】
【０００３】
着色および真空コーティングされているプラスチックフィルムは、太陽光による熱負荷を減らす目的で窓に適用されている。熱負荷を減少させる際には、太陽光スペクトルの可視光部分または赤外部分のいずれか（すなわち、４００ｎｍ〜２５００ｎｍ以上の波長）の太陽光の透過を阻む。コレステリック液晶フィルムをこのような用途で使用することができるが、このフィルムは、太陽光制御に対する有用性を制限してしまう高いヘイズ値を有することが多い。可視光透過率が高く、ヘイズ値が低く、放射線を遮る改良型の光反射フィルムまたは太陽光制御フィルムの必要性が存在している。
【課題を解決するための手段】
【０００４】
本開示は、概して、コレステリック液晶フィルムに関するものである。本開示は、さらに具体的には、透明度の高いコレステリック液晶フィルムに関するものである。
【０００５】
ある１つの実施形態では、透明度の高いコレステリック液晶フィルムを生成させるコレステリック液晶組成物が開示されている。コレステリック液晶組成物は、式（Ｉ）のコレステリック液晶化合物
【０００６】
【化１】
2009514024.tif 000003
とチオール化合物の反応生成物である。式（Ｉ）は、ｎは１、２、３または４であり、Ｒは、アクリレート、メタクリレートまたはアクリルアミドであり、Ｒ１は、（Ｃ１〜Ｃ８）アルキレン、（Ｃ２〜Ｃ８）アルケニレンまたは（Ｃ２〜Ｃ８）アルキルイン（alkylyne）であり、Ｒ２は、化学結合、−Ｏ−、−Ｃ（Ｏ）Ｏ−、−Ｏ（Ｏ）Ｃ−、−ＯＣ（Ｏ）Ｏ−、−Ｃ（Ｏ）Ｎ−、−ＣＨ＝Ｎ−、−Ｎ＝ＣＨ−または−ＮＣ（Ｏ）−であり、Ｒ３は、シクロアルキレン、シクロアルケニレン、ヘテロシクリレン、アリーレンまたはヘテロアリーレン（hetroarylene）であり、Ｒ４は、化学結合、（Ｃ１〜Ｃ８）アルキレン、（Ｃ２〜Ｃ８）アルケニレン、（Ｃ２〜Ｃ８）アルキルイン（alkylyne）、カルボニル、−Ｏ−、−Ｃ（Ｏ）Ｏ−、−Ｏ（Ｏ）Ｃ−、−ＯＣ（Ｏ）Ｏ−、−Ｃ（Ｏ）Ｎ−、−ＣＨ＝Ｎ−、−Ｎ＝ＣＨ−または−ＮＣ（Ｏ）−であり、Ｒ３およびＲ４が各ｎに応じて独立して選択されており、Ｒ５は、化学結合、シクロアルキレン、シクロアルケニレン、ヘテロシクリレン（hetrocyclylene）、アリーレンまたはヘテロアリーレン（hetroarylene）であり、Ｒ６は、水素、シアノ、ハロ、（Ｃ１〜Ｃ８）アルコキシ、（Ｃ１〜Ｃ８）アルキル、ニトロ、アミノ、カルボキシ、（Ｃ１〜Ｃ４）チオアルキル、ＣＯＣＨ３、ＣＦ３、ＯＣＦ３またはＳＣＦ３であることによって、定義されている。
【０００７】
別の実施形態では、コレステリック液晶フィルムの製造方法であって、コレステリック液晶化合物とチオール化合物を反応させてコレステリック液晶ポリマーを製造する工程を包含する。コレステリック液晶化合物には、上述の式（Ｉ）の化合物が含まれている。コレステリック液晶ポリマーを基材に配置し、整列することによって、整列コレステリック液晶フィルムを形成させる。
【０００８】
さらに別の実施形態としては、ポリマーを有する可視光透過性基材と、基材に配置されているコレステリック液晶層を有するコレステリック液晶フィルムが挙げられる。基材およびコレステリック液晶層は、ヘイズ値の合計が４％未満であり、コレステリック液晶層には、上述のように、式（Ｉ）のコレステリック液晶化合物とチオール化合物の反応生成物が含まれている。
【発明を実施するための最良の形態】
【０００９】
特に明記しない限り、本明細書と特許請求の範囲で使用する特徴的なサイズ、量および物理的性質を表す全ての数は、全ての場合において「約」という用語によって変更されることを理解されたい。従って、特に異なる記載がない限り、前述の明細書および添付の請求の範囲に記載されている数のパラメータは、本願明細書において開示される教示を利用している当業者によって得られようとしている所望の性質によって変化可能である近似値である。
【００１０】
重量パーセント（weight percent）、重量基準パーセント（percent by weight）、重量％（％ by weight）、ｗｔ％などは、その物質の重量をその組成物の重量で除して１００を乗じたものとして、物質の濃度を指す同義語である。
【００１１】
端点による数値範囲の列挙には、その範囲内に含まれるすべての数（例えば１〜５は、１、１．５、２、２．７５、３、３．８０、４、および５を含む）ならびにその範囲内のあらゆる範囲が含まれる。
【００１２】
本明細書および添付の特許請求の範囲で使用する時、単数形「ある（aおよびan）」および「その（the）」には、その内容について別段の明確な指示がない限り、複数の指示対象を有する実施形態が含まれる。例えば、「ある層」が含まれている組成物には、１つまたは２つ以上の層を有する実施形態が含まれる。本明細書および添付の特許請求の範囲で使用す時、用語「または」は、その内容について別段の明確な指示がない限り、一般的に「および／または」を含む意味で用いられている。
【００１３】
用語「感圧接着剤」または「ＰＳＡ」は、（１）強力かつ永続的な粘着、（２）指の圧力より小さい圧力による接着、（３）十分な、基材上への保持能力、および（４）基材からきれいに除去されるのに十分な結合強度、のような特性を有する粘弾性材料を指す。
【００１４】
用語「ポリマー」は、ポリマー、コポリマー（例えば２つ以上の異なるモノマーを使用して形成させるポリマー）、オリゴマー、ならびに、これら、および、ポリマー、オリゴマーまたはコポリマーの組合せとして理解する。別段の指定がない限り、ブロックおよびランダムコポリマーの両者が含まれる。
【００１５】
用語「層」とは、単一の物理的厚みまたは単一の光学的厚みを含むものと理解するものとする。単一の物理的厚みには、明瞭な境界層を含めることもでき、また例えば層間の組成勾配などの不明瞭な境界層を含めることもできる。単一の光学的厚みは、例えばある波長範囲についての光の反射などの光学的性質により観察することができる。層間のゾーンには１つまたは複数の段階の材料の勾配または光学的性質の勾配を含めることができると理解する。
【００１６】
用語「ポリマー材料」には、上記で定義したポリマーと、例えば酸化防止剤、安定剤、オゾン分解防止剤、可塑剤、染料、および顔料などの他の有機または無機添加剤が含まれると理解するものとする。
【００１７】
用語「コレステリック液晶組成物」とは、これらには限らないが、コレステリック液晶化合物、コレステリック液晶ポリマー、または反応してコレステリック液晶ポリマーを形成することができる、例えばモノマーおよびオリゴマーを含めたより低分子量のコレステリック液晶化合物などのコレステリック液晶前駆体が含まれている組成物を指す。
【００１８】
用語「混合物」とは、例えば溶液、分散物など、均一に分散されていても、されていなくてもよい異質物質の会合物を指す。
【００１９】
用語「キラル」単位とは、鏡面を持たない不斉単位を指す。キラル単位は、円周方向の左または右のどちらかに光の偏波面を回転させることができる。
【００２０】
用語「メソゲン」単位とは、液晶中間相の形成を容易にする幾何学的構造を有する単位を指す。
【００２１】
用語「ネマチック」液晶化合物とは、ネマチック液晶相を形成する液晶化合物を指す。
【００２２】
用語「溶媒」とは、別の物質（溶質）を少なくとも部分的に溶解して溶液または分散物を形成させることができる物質を指す。「溶媒」は、１つ以上の物質の混合物であってもよい。
【００２３】
用語「キラル材料」とは、キラル液晶化合物と、他の液晶材料と組み合わせてコレステリック液晶中間相を形成または誘発させることができるキラル非液晶化合物などのキラル化合物または組成物を指す。
【００２４】
用語「偏光」とは、直線偏光、円偏光、楕円偏光、あるいは光線の電気ベクトルの方向をランダムに変えるのではなく、一定の向きを保つかまたは規則正しい様式で変える、あらゆる他のランダムでない偏光状態を指す。直線偏光では、電気ベクトルは単一平面に留まり、一方、円または楕円偏光では、光線の電気ベクトルは規則正しい様式で回転する。
【００２５】
本明細書で使用する時、用語「アルキル」とは、Ｓ、Ｏ、ＳｉまたはＮから独立して選択した１つ以上のヘテロ原子置換基が任意に応じて含まれている直鎖または分枝または環状鎖の一価炭化水素基を指す。アルキル基には一般に、１〜２０原子を有するものが含まれる。アルキル基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。本明細書で使用する時、「アルキル」の例としては、メチル、エチル、ｎ−プロピル、ｎ−ブチル、ｎ−ペンチル、イソブチルおよびイソプロピルなどが挙げられるが、これらに限らない。
【００２６】
本明細書で使用する時、用語「アルキレン」とは、Ｓ、Ｏ、ＳｉまたはＮから独立して選択した１つ以上のヘテロ原子置換基が任意に応じて含まれている直鎖または分枝または環状鎖の二価炭化水素基を指す。アルキレン基には一般に、１〜２０原子を有するものが含まれる。アルキレン基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。本明細書で使用する時、「アルキレン」の例としては、メチレン、エチレン、プロパン−１，３−ジイル、プロパン−１，２−ジイルなどが挙げられるが、これらに限らない。
【００２７】
本明細書で使用する時、用語「アルケニレン」とは、１つ以上の炭素−−炭素２重結合を有するとともに、Ｓ、Ｏ、ＳｉまたはＮから独立して選択した１つ以上のヘテロ原子置換基が任意に応じて含まれている直鎖または分枝または環状鎖の二価炭化水素基を指す。アルケニレン基には一般に、１〜２０原子を有するものが含まれる。アルケニレン基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。本明細書で使用する時、「アルケニレン」の例としては、エテン−１，２−ジイル、プロペン−１，３−ジイルなどが挙げられるが、これらに限らない。
【００２８】
本明細書で使用する時、用語「アルキルイン（alkylyne）」とは、１つ以上の炭素−−炭素３重結合を有するとともに、Ｓ、Ｏ、ＳｉまたはＮから独立して選択した１つ以上のヘテロ原子置換基が任意に応じて含まれている直鎖または分枝または環状鎖の二価炭化水素基を指す。アルキルイン（alkylyne）基には一般に、１〜２０原子を有するものが含まれる。アルキルイン基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。
【００２９】
本明細書で使用する時、「シクロアルキル」とは、脂環式炭化水素基を指す。シクロアルキル基には一般に、３〜１２原子を有するものが含まれる。シクロアルキル基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。このようなシクロアルキル環は、任意に応じて、別の複素環、ヘテロアリール環、アリール環、シクロアルケニル環またはシクロアルキル環のうちの１つ以上と縮合させてもよい。本明細書で使用する時、「シクロアルキル」の例としては、シクロプロピル、シクロブチル、シクロペンチル、シクロヘキシル、シクロヘプチルまたはシクロオクチルなどが挙げられるが、これらに限らない。
【００３０】
本明細書で使用する時、用語「シクロアルケニル」とは、環構造中に少なくとも１つの炭素炭素２重結合を有する脂環式一価炭化水素基を指す。シクロアルケニル基には一般に、３〜２０原子を有するものが含まれる。シクロアルケニル基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。このようなシクロアルケニル環は、任意に応じて、別の複素環（単数又は複数）、ヘテロアリール環（単数又は複数）、アリール環（単数又は複数）、シクロアルケニル環（単数又は複数）またはシクロアルキル環のうちの１つ以上と縮合させてもよい。本明細書で使用する時、「シクロアルケニル」の例としては、シクロペンテニル、シクロヘキセニルなどが挙げられるが、これらに限らない。
【００３１】
本明細書で使用する時、用語「シクロアルキレン」は、脂環式二価炭化水素基を指す。シクロアルキレン基には一般に、３〜１２原子を有するものが含まれる。シクロアルキレン基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。このようなシクロアルキレン環は、任意に応じて、別の複素環（単数又は複数）、ヘテロアリール環（単数又は複数）、アリール環（単数又は複数）、シクロアルケニル環（単数又は複数）またはシクロアルキル環のうちの１つ以上と縮合させてもよい。本明細書で使用する時、「シクロアルキレン」の例としては、シクロプロピル−１，１−ジイル、シクロプロピル−１，２−ジイル、シクロブチル−１，２−ジイル、シクロペンチル−１，３−ジイル、シクロヘキシル−１，２−ジイル、シクロヘキシル−１，３−ジイル、シクロヘキシル−１，４−ジイル、シクロヘプチル−１，４−ジイルまたはシクロオクチル−１，５−ジイルなどが挙げられるが、これらに限らない。
【００３２】
本明細書で使用する時、用語「シクロアルケニレン」とは、環構造中に少なくとも１つの炭素−炭素２重結合を有する置換脂環式二価炭化水素基を指す。シクロアルケニレン基には一般に、３〜１２原子を有するものが含まれる。シクロアルケニレン基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。このようなシクロアルケニレン環は、任意に応じて、別の複素環（単数又は複数）、ヘテロアリール環（単数又は複数）、アリール環（単数又は複数）、シクロアルケニル環（単数又は複数）またはシクロアルキル環のうちの１つ以上と縮合させてもよい。本明細書で使用する時、「シクロアルケニレン」の例としては、４，５−シクロペンテン−１，３−ジイル、４，５−シクロヘキセン−１，２−ジイルなどが挙げられるが、これらに限らない。
【００３３】
本明細書で使用する時、用語「複素環」または用語「ヘテロシクリル」とは、Ｓ、ＯまたはＮから独立して選択した１つ以上のヘテロ原子置換基が含まれているとともに、不飽和度が０〜５である一価の３〜１２員環非芳香族環を指す。ヘテロシクリル基は、組成物の特定の機能を妨害しない置換基で置換されていなくて、置換されていてもよい。置換基としては、例えば、アルコキシ、ヒドロキシ、アミノ、アルキル置換アミノまたはハロが挙げられる。このような複素環は、任意に応じて、別の複素環（単数又は複数）、ヘテロアリール環（単数又は複数）、アリール環（単数又は複数）、シクロアルケニル環（単数又は複数）またはシクロアルキル環のうちの１つ以上と縮合させてもよい。本明細書で使用する時、「複素環」の例としては、テトラヒドロフリル、ピラニル、１，４−ジオキサニル、１，３−ジオキサニル、ピペリジニル、ピロリジニル、モルホリニル、テトラヒドロチオピラニル、テトラヒドロチオフェニルなどが挙げられるが、これらに限らない。
【００３４】
本明細書で使用する時、用語「ヘテロシクリレン」とは、Ｓ、ＯまたはＮから独立して選択した１つ以上のヘテロ原子が含まれているとともに、不飽和度が０〜５である二価の３〜１２員環非芳香族環を指す。ヘテロシクリレン基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。このようなヘテロシクリレン環は、任意に応じて、別の複素環（単数又は複数）、ヘテロアリール環（単数又は複数）、アリール環（単数又は複数）、シクロアルケニル環（単数又は複数）またはシクロアルキル環のうちの１つ以上と縮合させてもよい。本明細書で使用する時、「ヘテロシクリレン」の例としては、テトラヒドロフラン−２，５−ジイル、モルホリン−２，３−ジイル、ピラン−２，４−ジイル、１，４−ジオキサン−２，３−ジイル、１，３−ジオキサン−２，４−ジイル、ピペリジン−２，４−ジイル、ピペリジン−１，４−ジイル、ピロリジン−１，３−ジイル、モルホリン−２，４−ジイルなどが挙げられるが、これらに限らない。
【００３５】
本明細書で使用する時、用語「アリール」とは、１個の環を有する一価不飽和芳香族炭素環基（例えばフェニル）または複数の縮合環を有する一価不飽和芳香族炭素環基（例えばナフチルまたはアンスリル）を指す。アリール基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。このようなアリール環は、任意に応じて、別の複素環（単数又は複数）、ヘテロアリール環（単数又は複数）、アリール環（単数又は複数）、シクロアルケニル環（単数又は複数）またはシクロアルキル環のうちの１つ以上と縮合させてもよい。本明細書で使用する時、「アリール」の例としては、フェニル、２−ナフチル、１−ナフチル、ビフェニル、２−ヒドロキシフェニル、２−アミノフェニル、２−メトキシフェニルなどが挙げられるが、これらに限らない。
【００３６】
本明細書で使用する時、用語「アリーレン」とは、１個の環を有する二価不飽和芳香族炭素環基（例えばフェニレン）または複数の縮合環を有する二価不飽和芳香族炭素環基（例えばナフチレンまたはアンスリレン）を指す。アリーレン基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。このような「アリーレン」環は、任意の応じて、別の複素環（単数又は複数）、ヘテロアリール環（単数又は複数）、アリール環（単数又は複数）、シクロアルケニル環（単数又は複数）またはシクロアルキル環のうちの１つ以上と縮合させてもよい。本明細書で使用する時、「アリーレン」の例としては、ベンゼン−１，２−ジイル、ベンゼン−１，３−ジイル、ベンゼン−１，４−ジイル、ナフタレン−１，８−ジイル、アントラセン−１，４−ジイルなどが挙げられるが、これらに限らない。
【００３７】
本明細書で使用する時、用語「ヘテロアリール」とは、Ｓ、ＯまたはＮから独立して選択した１つ以上のヘテロ原子が含有まれている一価の５〜７員環の芳香族環基を指す。ヘテロアリール基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。このような「ヘテロアリール」環は、任意に応じて、別の複素環（単数又は複数）、ヘテロアリール環（単数又は複数）、アリール環（単数又は複数）、シクロアルケニル環（単数又は複数）またはシクロアルキル環のうちの１つ以上と縮合させてもよい。本明細書で使用する時、「ヘテロアリール」の例としては、フリル、チオフェニル、ピロリル、イミダゾリル、ピラゾリル、トリアゾリル、テトラゾリル、チアゾリル、オキサゾリル、イソキサゾリル、オキサジアゾリル、チアジアゾリル、イソチアゾリル、ピリジニル、ピリダジニル、ピラジニル、ピリミジニル、キノリニル、イソキノリニル、ベンゾフリル、ベンゾチオフェニル、インドリルおよびインダゾリルなどが挙げられるが、これらに限らない。
【００３８】
本明細書で使用する時、用語「ヘテロアリーレン」とは、Ｓ、ＯまたはＮから独立して選択した１つ以上のヘテロ原子が含まれている二価の５〜７員環の芳香族環基を指す。ヘテロアリーレン基は、置換されていなくても、組成物の特定の機能を妨害しない置換基で置換されていてもよい。置換基としては、例えば、アルコキシ、ヒドロキシ、アミノ、アルキル置換アミノまたはハロが挙げられる。このような「ヘテロアリーレン」環は、任意に応じて、別の複素環（単数又は複数）、ヘテロアリール環（単数又は複数）、アリール環（単数又は複数）、シクロアルケニル環（単数又は複数）またはシクロアルキル環のうちの１つ以上と縮合させてもよい。本明細書で使用する時、「ヘテロアリーレン」の例としては、フラン−２，５−ジイル、チオフェン−２，４−ジイル、１，３，４−オキサジアゾール−２，５−ジイル、１，３，４−チアジアゾール−２，５−ジイル、１，３−チアゾール−２，４−ジイル、１，３−チアゾール−２，５−ジイル、ピリジン−２，４−ジイル、ピリジン−２，３−ジイル、ピリジン−２，５−ジイル、ピリミジン−２，４−ジイル、キノリン−２，３−ジイルなどが挙げられるが、これらに限らない。
【００３９】
本明細書で使用する時、用語「ハロゲン」または「ハロ」には、ヨウ素、臭素、塩素およびフッ素が含まれる。
【００４０】
本明細書で使用する時、用語「ヒドロキシ」とは、置換基−ＯＨを指す。
【００４１】
本明細書で使用する時、用語「アミノ」は、置換基−ＮＨ２を指す。
【００４２】
反射型偏光子は、ある偏光の光を選択的に反射し、残りの光を選択的に透過する。円反射型偏光子の場合、一方の向きに円偏光した光は、それが右回りの向きでも左回りの向き（右または左円偏光とも呼ばれる）でもよいが選択的に透過され、またその反対の向きに偏光した光は選択的に反射される。円偏光子の１種としてはコレステリック液晶偏光子が挙げられる。
【００４３】
本開示は一般に、コレステリック液晶フィルムに関するものである。本開示は、さらに具体的には、透明度の高いコレステリック液晶フィルムに関するものである。以下に記載の透明度の高いコレステリック液晶フィルムは、光反射が必要な種々の用途（例えば、建築および／または輸送の太陽光制御用途）に適用可能であると考えられる。これらの例および以下に記載の例は、開示されている透明度の高い光反射物品の適用可能性を理解可能にするが、限定するものとして解釈すべきではない。
【００４４】
コレステリック液晶化合物には、性質的にキラルである分子単位（例えば、鏡面を持たない分子）および性質的にメソゲン性である分子単位（例えば、液晶相を示す分子）が一般に含まれているとともに、ポリマーにすることができる。コレステリック液晶組成物にはまた、キラル単位と混合した、またはキラル単位を有するアキラル液晶化合物（ネマチック）を含めることができる。コレステリック液晶組成物または材料には、その液晶のディレクター（平均的局所分子配向の方向を指定する単位ベクトル）がそのディレクターと直角をなす広がりに沿って螺旋状に回転するコレステリック液晶相を有する化合物が含まれる。コレステリック液晶組成物はまたキラルネマチック液晶組成物とも呼ばれる。コレステリック液晶組成物または材料のピッチは、そのディレクターが３６０度回転するのに要する距離（そのディレクターと直角をなし、コレステリック螺旋の軸に沿った方向の距離）である。多くの実施形態では、この距離は１００ｎｍ以上である。
【００４５】
キラルネマチック液晶材料のピッチは、キラル化合物をネマチック液晶化合物と混合させるか、さもなければ結合させる（例えば共重合によって）ことにより誘発することができる。コレステリック相はまた、キラル非液晶材料により誘発することができる。そのピッチは、キラル化合物とネマチック液晶化合物または材料との相対重量比に左右される可能性がある。そのディレクターの螺旋の捻りが、その材料の誘電テンソルの空間的な周期的変動をひき起し、その結果として光の波長選択的な反射を生じさせる。螺旋の軸に沿って伝搬する光に関しては、ブラッグ反射は、一般にその波長λが下記の範囲内にあるときに発生する。
ｎｏｐ＜λ＜ｎｅｐ
（式中、ｐはピッチであり、また、ｎｏおよびｎｅはそのコレステリック液晶材料の主屈折率である）例えばピッチは、そのブラッグ反射が光の可視、紫外、または赤外波長の領域の中でピークに達するように選択することができる。多くの実施形態では、ピッチは、そのブラッグ反射が光の少なくとも赤外波長の領域でピークに達するように選択する。
【００４６】
コレステリック液晶ポリマーなどのコレステリック液晶化合物は一般に知られており、典型的にはそれら材料のいずれかを用いて光学体を作製することができる。コレステリック液晶ポリマーは、米国特許第４，２９３，４３５号および同５，３３２，５２２号、同５，８８６，２４２号、同５，８４７，０６８号、同５，７８０，６２９号、同５，７４４，０５７号に記載されており、これらのすべては参照により本明細書中に組み込まれる。
【００４７】
多くの実施形態では、コレステリック液晶化合物に、式（Ｉ）の化合物が含まれている。
【００４８】
【化２】
2009514024.tif 000004
式中、ｎは１、２、３または４であり、Ｒは、アクリレート、メタクリレートまたはアクリルアミドであり、Ｒ１は、（Ｃ１〜Ｃ８）アルキレン、（Ｃ２〜Ｃ８）アルケニレンまたは（Ｃ２〜Ｃ８）アルキルイン（alkylyne）であり、Ｒ２は、化学結合、−Ｏ−、−Ｃ（Ｏ）Ｏ−、−Ｏ（Ｏ）Ｃ−、−ＯＣ（Ｏ）Ｏ−、−Ｃ（Ｏ）Ｎ−、−ＣＨ＝Ｎ−、−Ｎ＝ＣＨ−または−ＮＣ（Ｏ）−であり、Ｒ３は、シクロアルキレン、シクロアルケニレン、ヘテロシクリレン、アリーレンまたはヘテロアリーレン（hetroarylene）であり、Ｒ４は、化学結合、（Ｃ１〜Ｃ８）アルキレン、（Ｃ２〜Ｃ８）アルケニレン、（Ｃ２〜Ｃ８）アルキルイン（alkylyne）、カルボニル、−Ｏ−、−Ｃ（Ｏ）Ｏ−、−Ｏ（Ｏ）Ｃ−、−ＯＣ（Ｏ）Ｏ−、−Ｃ（Ｏ）Ｎ−、−ＣＨ＝Ｎ−、−Ｎ＝ＣＨ−または−ＮＣ（Ｏ）−であり、Ｒ３およびＲ４は各ｎに応じて独立して選択されており、Ｒ５は、化学結合、シクロアルキレン、シクロアルケニレン、ヘテロシクリレン（hetrocyclylene）、アリーレンまたはヘテロアリーレン（hetroarylene）であり、Ｒ６は、水素、シアノ、ハロ、（Ｃ１〜Ｃ８）アルコキシ、（Ｃ１〜Ｃ８）アルキル、ニトロ、アミノ、カルボキシ、（Ｃ１〜Ｃ４）チオアルキル、ＣＯＣＨ３、ＣＦ３、ＯＣＦ３またはＳＣＦ３である。
【００４９】
一部の実施形態では、コレステリック液晶化合物に、式（Ｉ）の化合物が含まれている。
【００５０】
【化３】
2009514024.tif 000005
式中、ｎは１または２であり、Ｒはアクリレートまたはメタクリレートであり、Ｒ１は（Ｃ１〜Ｃ６）アルキレンであり、Ｒ２は化学結合または−Ｏ−であり、Ｒ３はアリーレンまたはヘテロアリーレン（hetroarylene）であり、Ｒ４は、化学結合、（Ｃ１〜Ｃ８）アルキレン、−Ｏ−、−Ｃ（Ｏ）Ｏ−、−Ｏ（Ｏ）Ｃ−、−ＯＣ（Ｏ）Ｏ−、−Ｃ（Ｏ）Ｎ−であり、Ｒ３およびＲ４は各ｎに応じて独立して選択されており、Ｒ５は、化学結合、アリーレンまたはヘテロアリーレン（hetroarylene）であり、Ｒ６は、水素、シアノ、ハロ、（Ｃ１〜Ｃ８）アルコキシ、（Ｃ１〜Ｃ８）アルキル、ニトロ、アミノ、カルボキシ、（Ｃ１〜Ｃ４）チオアルキル、ＣＯＣＨ３、ＣＦ３、ＯＣＦ３またはＳＣＦ３である。
【００５１】
コレステリック液晶アクリレートの１つの例は、式Ｃ２の化合物である。
【００５２】
【化４】
2009514024.tif 000006
式Ｃ２は、ＥＰ８３４７５４に記載されているように調製することができる。市販のアキラル分子単位の例は、パリオカラー（Paliocolor）ＬＣ２４２（ノースカロライナ州シャーロットのＢＡＳＦから入手可能）である。市販のキラル分子単位の例は、パリオカラー（Paliocolor）ＬＣ７５６（ノースカロライナ州シャーロットのＢＡＳＦから入手可能）である。しかし、本明細書に開示されていない他のコレステリック液晶化合物および前駆体も、組成物で使用することができる。
【００５３】
また、他のコレステリック液晶化合物も用いることができる。コレステリック液晶化合物は、例えば屈折率、表面エネルギー、ピッチ、加工性、透明度、色、問題の波長での低吸収、他の成分（例えばネマチック液晶化合物）との適合性、分子量、製造のしやすさ、液晶ポリマー形成のためのその液晶化合物またはモノマーの利用可能性、レオロジー、硬化の方法および必要条件、溶媒除去のしやすさ、物理的および化学的性質（例えば可撓性、引張強さ、耐溶剤性、耐引掻性、および相転移温度）、ならびに精製のしやすさのような１つまたは複数の要因に基づき、ある特定の用途または光学体に合わせて選択することができる。
【００５４】
コレステリック液晶ポリマーは一般に、メソゲン基（例えば液晶相の形成を容易にするように一般にロッド状構造を有する剛性の基）を含めることができるキラル（またはキラルおよびアキラルの混合）分子（モノマーを含めた）を用いて形成させる。メソゲン基としては、例えばパラ置換環状基（例えばパラ置換ベンゼン環）が挙げられる。これらのメソゲン基は、任意に応じて、スペーサを介してポリマー骨格に結合する。このスペーサには、例えばベンゼン、ピリジン、ピリミジン、アルキン、エステル、アルキレン、アルケン、エーテル、チオエーテル、チオエステル、およびアミドの官能性を有する官能基を含有することができる。スペーサの長さまたは種類は、例えば溶媒（単数又は複数）中の溶解度などの様々な特性を与えるように変えることができる。
【００５５】
好適なコレステリック液晶ポリマーとしては、剛性または可撓性のコモノマーによって隔てられているメソゲン基が任意に応じて含まれているキラルまたはアキラルのポリアミド、ポリアクリレートまたはポリメタクリラート骨格を有するポリマーが挙げられる。他の好適なコレステリック液晶ポリマーは、キラルまたはアキラルのメソゲン側鎖基を有するポリマー骨格（例えば、ポリアミド、ポリアクリレートまたはポリメタクリラート骨格）を有している。これら側鎖基は任意に応じて、可撓性を与えるために、例えばアルキレンまたはアルキレンオキシドスペーサなどのスペーサによって骨格から隔てられている。
【００５６】
コレステリック液晶層を形成させるには、コレステリック液晶組成物を表面にコーティングするか、または、配置するかすることができる。このコレステリック液晶組成物には、少なくとも１種類の（ｉ）キラル化合物、（ｉｉ）コレステリック液晶ポリマーを形成させるために用いる（例えば重合または架橋する）ことができるキラルモノマー、または（ｉｉｉ）これらの組合せが含まれているキラル成分が含まれている。このコレステリック液晶組成物にはまた、少なくとも１種類の（ｉ）ネマチック液晶化合物、（ｉｉ）ネマチック液晶ポリマーを形成させるために用いることができるネマチック液晶モノマー、または（ｉｉｉ）これらの組合せが含まれているアキラル成分を含めることができる。このキラル成分と共にネマチック液晶化合物（単数又は複数）またはネマチック液晶モノマーを用いてそのコレステリック液晶組成物のピッチを改変することができる。このコレステリック液晶組成物にはまた、例えば硬化剤、架橋剤、オゾン亀裂防止剤、酸化防止剤、可塑剤、安定剤、および紫外線、赤外線、または可視光線吸収染料または顔料などの１つ以上の添加剤を含めることができる。
【００５７】
またこれらコレステリック液晶組成物は、キラル化合物、アキラル化合物、コレステリック液晶、コレステリック液晶モノマー、ネマチック液晶、ネマチック液晶モノマー、潜ネマチックまたはキラルネマチック材料（この場合、潜材料は他の材料と組み合わせて液晶中間相を示す）、あるいはこれらの組合せのいずれかのうちの１つ、２つ、３つ、またはそれよりも多くの異なるタイプを用いて形成させることもできる。そのコレステリック液晶組成物中の材料の特定の重量比（単数又は複数）が、一般にそのコレステリック液晶層のピッチを少なくとも一部決めることになる。
【００５８】
このコレステリック液晶組成物は一般に、溶媒を含んでもよい塗料組成物の一部である。一部の例では、そのコレステリック液晶組成物の１つ以上の液晶、液晶モノマー、加工用添加剤、または任意の他の成分もまた溶媒として働く。一部のケースでは、この溶媒は、例えば組成物を乾燥して溶媒を蒸発させるか、またはその溶媒の一部を反応させる（例えば、溶媒型液晶モノマーを反応させて液晶ポリマーを形成する）ことによって、あるいはその組成物の加工温度未満に冷却することによって、その塗料組成物から実質上取り除くかまたは無くすことができる。
【００５９】
チオール化合物と液晶化合物を反応させると、得られたコレステリック液晶フィルムのヘイズ値が下がることがわかった。一部の実施形態では、チオール化合物は保護された形態である（実施例１のＲＡＦＴ薬剤を参照）。多くの実施形態では、チオール化合物はアルキルチオールである。任意の特定の理論に縛られるつもりはないが、脂肪族セグメントの融点が低いため、脂肪族鎖末端は分子潤滑剤として機能することがあり、そのため、熱による相分離プロセス中に液晶分子／セグメントを整列しやすくするようにしてよい。従って、チオール化合物は、本明細書に記載の液晶フィルム（単一層、２層または３層構造）で測定したヘイズ値を下げるのを助けることができる。
【００６０】
チオール化合物は、得られたコレステリック液晶フィルムのヘイズ値を下げるのを助けることができる。一部の実施形態では、コレステリック液晶層のヘイズ値は、０〜５％（５％未満）または０〜４％（４％未満）または０〜３％（３％未満）または０〜２％（２％未満）または０〜１％（１％未満）の範囲である。別の実施形態では、基材に配置されているコレステリック液晶層の総（または合計）ヘイズ値は、０〜５％（５％未満）または０〜４％（４％未満）または０〜３％（３％未満）または０〜２％（２％未満）または０〜１％（１％未満）の範囲である。
【００６１】
光学体の「ヘイズ」値は、光学体を透過する光のうち、特定の平均的な程度を超えることによって前方散乱で入射光から偏位する光の割合から割り出すことができる。ＡＳＴＭ  Ｄ１００３は、このような測定を行う方法を提供する。
【００６２】
チオール化合物には、有機部分に結合している１つ以上のペンダントチオール部分が含まれている。有機部分には、組成物の特定の機能を妨害しない１つ以上のヘテロ原子置換基が含まれていると思われる直鎖、分枝または環状の炭化水素構造を含めてもよい。置換基としては、例えば、アルコキシ、ヒドロキシ、メルカプト、アミノ、アルキル置換アミノまたはハロが挙げられる。
【００６３】
一部の実施形態では、チオール化合物は、直鎖または分枝の（Ｃ１〜Ｃ１８）アルキルチオール、または直鎖または分枝の（Ｃ６〜Ｃ１２）アルキルチオールである。ある１つの実施形態では、チオールは、Ｃ（ＣＨ２ＯＯＣＣＨ２ＣＨ２ＳＨ）４である。一部の実施形態では、チオール化合物は、ＣＨ３（ＣＨ２）５ＳＨ、ＣＨ３（ＣＨ２）６ＳＨ、ＣＨ３（ＣＨ２）７ＳＨ、ＣＨ３（ＣＨ２）８ＳＨ、ＣＨ３（ＣＨ２）９ＳＨ、ＣＨ３（ＣＨ２）１０ＳＨ、ＣＨ３（ＣＨ２）１１ＳＨまたはＨＯ（ＣＨ２）１１ＳＨである。
【００６４】
多くの実施形態では、コレステリック液晶ポリマーは、コレステリック液晶組成物と、ポリマーの総固形含量の約０．１〜３５重量％、１〜２０重量％、または１〜１０重量％の１つ以上のチオール化合物を反応させることによって形成させる。
【００６５】
コーティング後に、コレステリック液晶組成物またはポリマーを液晶層または材料に変換する。この変換は、溶媒の蒸発、加熱、コレステリック液晶組成物の架橋、あるいは、例えば熱、放射線（例えば化学線）、光（例えば紫外線、可視線、または赤外光線）、電子ビームを用いたコレステリック液晶組成物の硬化または重合、あるいはこれらの同様の技術を含めた様々な技術の組合せによって実現させることができる。
【００６６】
コーティングおよびコレステリック液晶材料への変換の結果として、所望に応じて、広範囲の波長にわたって有効なコレステリック液晶層を生み出すことができる。一部の実施形態では、コレステリック液晶層は、反射スペクトルの半値全幅として測定した少なくとも１００、１５０、２００、３００、４００、５００、または６００ｎｍ以上のスペクトル幅にわたって光を実質上反射する。
【００６７】
任意に応じて、この組成物のモノマー成分の重合または架橋を開始させるために、開始剤をコレステリック液晶組成物中に含めることができる。好適な開始剤の例としては、遊離基を発生して重合または架橋を開始し伝搬することができるものが挙げられる。遊離基発生剤はまた、安定性または半減期に従って選択することができる。好ましくはその遊離基発生剤は、吸収または他の手段によるコレステリック液晶層中でのどのような付加的な色も発生させない。好適な遊離基発生剤の例としては、熱遊離基開始剤および光開始剤が挙げられる。熱遊離基開始剤としては、例えば過酸化物、過硫酸塩、またはアゾニトリル化合物が挙げられる。これらの遊離基開始剤は、熱分解すると遊離基を発生させる。
【００６８】
光開始剤は、電磁放射線または粒子の照射により活性化させることができる。好適な光開始剤の例としては、オニウム塩光開始剤、有機金属光開始剤、金属塩陽イオン光開始剤、光分解性オルガノシラン、潜伏性スルホン酸、ホスフィン酸化物、シクロヘキシルフェニルケトン、アミン置換アセトフェノン、およびベンゾフェノンが挙げられる。他の光源を用いることもできるが、一般には紫外線（ＵＶ）照射を用いて光開始剤を活性化させる。光開始剤は、光の特定の波長の吸収に基づいて選択することができる。
【００６９】
配向コレステリック液晶相は、通常の処理を用いて実現させることができる。例えばコレステリック液晶相を発達させる方法としては、方向性を与えた基材上にコレステリック液晶組成物を堆積させることが挙げられる。基材は、例えば延伸技術またはレーヨンまたは他の布によるラビングを用いて方向性を与えることができる。光配向によって配向させた基材は、米国特許第４，９７４，９４１号、同５，０３２，００９号、同５，３８９，６９８号、同５，６０２，６６１号、同５，８３８，４０７号および同５，９５８，２９３号に記載されている。付着後、コレステリック液晶組成物を液晶相に対してこの組成物をガラス転移温度よりも高い温度に加熱する。前記組成物を冷却してガラス質状態にし、この組成物を液晶相の状態に留める。別法では、またはこれに加えてこの組成物を液晶相状態の間に光硬化することもできる。
【００７０】
光学体は、基材上に少なくとも１つのコレステリック液晶材料を付着させることによって形成させることができる。基材の表面（例えば、その基材の一部として設けられる配向膜の表面）は、その上に配置されているコレステリック液晶材料の配向の均一性を改善または付与することができる表面配向の特徴を有する。表面配向には、その表面で液晶材料のディレクターの配向を生ずる任意の表面の特徴が含まれる。表面配向の特徴は、例えば、なかでも基材の一方向ラビング、基材の延伸、または光による光重合性材料の光配向を含めた様々な異なる方法によって生み出すことができる。
【００７１】
基材は、様々なコレステリック液晶化合物を含む光学体または構造物の堆積または形成用の基体を提供することができる。基材は、製造、使用、またはその両方の間の構造支持部材であることができる。基材は、光学体の操作範囲にある波長（例えば、可視光線スペクトル（４２５ｎｍ〜７５０ｎｍ））で少なくとも部分的に透明であってもよい。
【００７２】
これらの光学体は、他の光学的または物理的エレメントと組み合わせることができる。ある１つの実施形態では、可視光線透過性ポリマーフィルムは、光反射コレステリック液晶層と感圧性接着剤層の間に配置することができる。この構造は、光学体（例えばガラス基材）に接着させることができる。
【００７３】
上述の感圧性接着剤（ＰＳＡ）層は、光反射コレステリック液晶層に別の光学体（例えばガラス）を接着させることが可能な任意の種類の接着剤であることができる。紫外線を吸収する添加剤をＰＳＡに組み込むことができる。多くの実施形態では、ＰＳＡは、光学的に透明なＰＳＡフィルム（例えばポリアクリレート感圧性接着剤）である。ＰＳＡは、典型的には、室温以上（すなわち、約２０℃〜約３０℃以上）であるアセンブリ温度で粘着性を示す。ＰＳＡとして十分に機能することがわかっている材料は、必須の粘弾性特性を示すように設計および処方されており、その結果として、アセンブリ温度で粘着性と剥離接着性と剪断保持力の望ましいバランスをもたらすポリマーである。ＰＳＡを調製する際に最も一般的に用いられているポリマーは、天然ゴム−、合成ゴム−（例えば、スチレン／ブタジエンコポリマー（ＳＢＲ）およびスチレン／イソプレン／スチレン（ＳＩＳ）ブロックコポリマー）、シリコーンエラストマー−、ポリα−オレフィン−、および種々の（メタ）アクリレート−（例えば、アクリレートおよびメタクリレート）系ポリマーである。これらのうち、（メタ）アクリレート−系ポリマーであるＰＳＡは、その光学的透明性、特性の長期間にわたる恒久不変性（経時的安定性）、および汎用な接着程度（これらはＰＳＡの利点のほんの一部である）から、本発明におけるＰＳＡの好ましい部類として発展してきている。
【００７４】
剥離ライナーをＰＳＡ上に配置することができる。剥離ライナーは、任意の有用な材料（例えば、ポリマーまたは紙）で形成させることができ、剥離コートを含めてもよい。剥離コートで用いる好適な材料としては、接着剤から剥離ライナーを容易に剥離させるように設計されているフッ素ポリマー、アクリル樹脂およびシリコーンが挙げられるが、これらに限らない。
【００７５】
広範囲の波長を反射可能なコレステリック液晶層を作製するために、複数のピッチ長を使用することができる。広帯域コレステリック液晶偏光子は、それぞれが個々の基材上に配置されており、異なるピッチを有する２層の別々に形成されているコレステリックコーティング（例えば、異なる組成物、例として異なる重量比のキラルおよびネマチック液晶成分を有する）をラミネートするか、または別の方法で積み重ねることによって形成させることができる。各層は異なるピッチを有し、従って異なる波長を有する光を反射する。
【００７６】
十分な数の層を用いて可視光スペクトルの大部分を反射する物品を構築することができる。これらの構築物の透過スペクトルまたは反射スペクトルは、各層が異なる領域の光を反射するために均一でない傾向がある。その均一性は、構築中にその様々な層間でそれら液晶の若干の拡散を許すことによってある程度は改善することができる。これらの層を加熱して層間で若干の液晶材料を拡散させることができる。これは、それら様々な層間でピッチの平均化をもたらす。
【００７７】
しかしこの方法は、各層を別々に形成し（例えば各層を別々に乾燥または硬化し）、それらの層を積み重ね（例えば貼り合わせ）、次いでその２層間で液晶材料の拡散をひき起すためにそれら層を加熱することを含めてかなりの数の加工段階を必要とする。これはまた具体的には、性質上一般に高分子物質である前もって形成されるそれら２液晶層間の拡散に要する時間を考慮するとかなりの加工時間を必要とする。
【００７８】
複数層のコレステリック液晶光学体を作製するための新しい手法が開発された。それらの手法には、単一のコーティング混合物から基材上に２層、３層またはそれ以上のコレステリック液晶層の形成を容易にする溶媒および材料の選択が含まれている。
【００７９】
ある１つの例示的な実施形態では、コレステリック液晶本体の製造方法には、単一のコーティング混合物から２つ以上のコレステリック液晶層を製造する工程が包含されており、各コレステリック液晶層には、異なる光学特性を持たせることができる。このコーティング混合物には、第１のコレステリック液晶組成物、第２のコレステリック液晶組成物、および溶媒を含めることができる。コーティング混合物を用いて基材をコーティングした後、第１の層および第２の層は、単一のコーティング混合物から基材上に作製することができる。この単一のコーティング混合物には、１つ以上の溶媒（単数又は複数）と、その溶媒（単数又は複数）中に少なくともある程度溶解可能な２つ以上のコレステリック液晶組成物が含まれている。コレステリック液晶の２層構造について記載している有用な組成物および方法は、Ｕ．Ｓ．２００４−０１６５１４０に記載されており、前記文献は参照により本明細書に組み込まれる。
【００８０】
別の実施形態では、このコレステリック液晶光学体を形成させる新しい方法には、単一コーティング混合物から３層以上のコレステリック液晶層を形成する工程が包含されており、それらのコレステリック液晶層のそれぞれに異なる光学的特性を持たせることができる。このコーティング混合物には、第１のコレステリック液晶組成物、第１のコレステリック液晶組成物、および溶媒を含めることができる。基材にこのコーティング混合物をコーティングした後、その基材上に第１、第２、および第３の層を形成させることができる。この単一のコーティング混合物には、１つ以上の溶媒と、その溶媒中に少なくともある程度溶解可能な２つ、３つ、またはそれ以上のコレステリック液晶組成物が含まれている。コレステリック液晶の２層構造について記載する有用な組成物および方法は、米国特許出願第１０／８５８，２３８号に記載されており、前記文献は参照により本明細書に組み込まれる。
【００８１】
これらの方法によって、異なる光学的特性を有する１つ、２つ、３つ、またはそれ以上のコレステリック液晶層を形成させることができる。異なることが可能なこれら光学的特性には、例えば有効ピッチ（［ｎｅ＋ｎo］／２×ｐ）を含めることができるピッチと左右像とが含まれる。
【００８２】
ある１つの実施形態では、この混合物には、第１のコレステリック液晶ポリマー、第２のコレステリック液晶モノマー、および場合によりこの第２のコレステリック液晶モノマーの一部から形成される第２のコレステリック液晶ポリマーが含まれている。これら第１のコレステリック液晶ポリマーと第２のコレステリック液晶ポリマーは異なっており、少なくともある程度の不相溶性を有する。
【００８３】
この第２のコレステリック液晶ポリマーは、そのコーティング混合物を基材上にコーティングする前に混合物中に存在させてもよい。別法では、またはこれに加えて第２のコレステリック液晶ポリマーは、そのコーティング混合物を基材上にコーティングした後にその第２のコレステリック液晶モノマーから形成させることもできる。コーティング混合物から溶媒が除去されるに従ってこの第１のコレステリック液晶ポリマーと第２のコレステリック液晶モノマーは、少なくとも部分的にそれぞれの層に分離する。ある１つの実施形態では、第１のコレステリック液晶ポリマーが基材に隣接した層を形成し、また第２のコレステリック液晶モノマーがその第１のコレステリック液晶ポリマー上に層を形成し、基材上に２重の層構造物を生み出す。基材に隣接してもよいこの第１層には、第１のコレステリック液晶ポリマーの大部分が含まれている。第１の層に配置することができるこの第２の層には、第２のコレステリック液晶モノマーの大部分が含まれている。この構造中のこのコレステリック液晶材料を加熱して、整列光学体を形成させることができる。次いでこの整列光学体を完全に硬化して、完全硬化光学体を形成させることができる。
【００８４】
一部の実施形態では、部分硬化によってこの実質的に２重の層構造物から３層構築物を形成させ、その第２の液晶ポリマーの少なくとも一部が第２の液晶モノマー層と第１の液晶ポリマー層の間の場所へ移動して、その第２の液晶モノマー、第１の液晶ポリマー、および第２の液晶ポリマーのうちの１つまたは複数の物理的性質を変えることができる。例えばこの２層構造物を加熱することによって、または２層構造物を紫外線で少なくとも部分的に硬化することによって、その第２の液晶ポリマー中の第２の液晶モノマーの溶解度を低下させることができ、それによって第２の液晶モノマーを第２の液晶ポリマーから少なくとも部分的に分離させて３層構造物を形成させることができる。この例では、光学体には、第１の層、第２の層、およびその第１と第２の層の間に配置されている第３の層が含まれている。基材に隣接させることができるこの第１層には、第１のコレステリック液晶ポリマーの大部分が含まれている。第２の層には、第２のコレステリック液晶モノマーの大部分が含まれている。この第３の層には、第２のコレステリック液晶ポリマーが含まれている。次に、この構造中のこのコレステリック液晶材料を加熱して配向光学体を形成させることができる。次に、この配向光学体を完全に硬化して完全硬化光学体を形成させることができる。
【００８５】
このコーティング混合物には、重合に加えて架橋させるために、反応性モノマー材料をさらに含めることができる。この反応性モノマー材料は、任意の反応性モノマーにすることができ、一部の実施形態では、コレステリック液晶化合物、コレステリック液晶ポリマー用の前駆物質、またはキラル化合物である。例えばこの反応性モノマー材料は、例えばジ（メタ）アクリレート、エポキシアクリレート、ジエポキシド、ジビニル、ジアリルエーテル、または他の反応性材料にすることができる。この反応性モノマーは、コレステリック液晶層（単数又は複数）を「硬化」または「固定」し、時間が経つにつれて層（単数又は複数）内の材料の移動を防止しまたは実質上減少させる。
【００８６】
上記の方法は、様々な手法および設備を用いて行うことができる。本明細書中で記述する「層」には、単一の物理的厚みまたは単一の光学的厚みが含まれることが分かるはずである。単一の物理的厚みには、図中に示すように明瞭な境界層が含まれていてもよく、また例えば層間の組成勾配などの不明瞭な境界層が含まれていてもよい。単一の光学的厚みは、例えばある波長範囲についての光の反射などの光学的性質により観察することができる。層の間の領域に、材料の勾配あるいは光学的特性の勾配の１つまたは複数を含めることができることが分かる。
【００８７】
この光反射物品は、光学基材に隣接して配置するか、または光学基材と結合させることができる。光学基材は、任意の有用な材料で形成させることができる。一部の実施形態では、基材は、ポリマー材料、例えば、セルローストリアセテート、ポリカルボネート、ポリアクリレート、ポリプロピレンまたはポリエチレンテレフタレートで形成されている。別の実施形態では、基材は、無機材料、例えば、石英、ガラス、サファイア、ＹＡＧまたは雲母で形成されている。基材には、任意の有用な厚みを持たせることができる。ある１つの実施形態では、基材は自動車用ガラスまたは建築用ガラスである。一部の実施形態では、可視光線透過性基材は、半波長ＰＥＴ位相差フィルムである。ある１つの実施形態では、可視光線透過性基材の厚みは５〜２５μｍである。
【実施例】
【００８８】
以下に開示する全ての化学物質は、別段の断りのない限り、アルドリッチケミカル社（Aldrich Chemical Company）から市販されているものである。
【００８９】
（実施例１）
ＲＡＦＴ薬剤の合成
２５０ｍＬの乾いた丸底フラスコに攪拌棒を取り付け、テトラヒドロフラン（２７．８３ｍＬ）、二硫化炭素（５．０２ｍＬ）および１−ドデカンチオール（１０ｍＬ）を注入した。この溶液を氷浴で０℃まで冷却し、トリエチルアミン（８．７３ｍＬ）を滴下した。溶液が黄色に変わったら、溶液を０℃で１０分間攪拌し、室温でさらに６０分間攪拌した（オレンジ色溶液）。この溶液を氷浴で再び０℃まで冷却し、２−ブロモプロパン酸（３．８ｍＬ）をゆっくり添加した。オレンジ色溶液が黄色に変わるとともに、白色の沈殿が生じた。この混合物を室温で一晩攪拌し、白色沈殿をろ過し、酢酸エチルで洗浄した。攪拌したＨＣｌ水溶液（１．０Ｎ、５０ｍＬ）に、ろ液を注いだ。オレンジ色有機層を分離させ、飽和塩化ナトリウム水溶液（５０ｍＬ）内で洗浄し、硫酸ナトリウムで乾燥させ、ろ過し、減圧下で濃縮して黄色固体を得た。ヘキサン（９０ｍＬ）を添加し、混合物を加熱して均一溶液にした。この溶液を冷凍庫で再結晶させ、Ｓ−ｎ−ドデシル−Ｓ’−（２−メチルプロパン酸）−トリチオカルボネートを黄色の短い針状物として得た。
【００９０】
液晶（ＬＣ）ポリマー合成およびコーティング形成
磁気攪拌棒を備えた瓶に、４−シアノビフェニルベンゾエートエチルアクリレート（９．５４ｇ、Ｃ２モノマー）およびジオキソラン（２６．７９ｇ）を入れた。制御窒素流で、この混合物を２分間脱気した後、この瓶をテープで密閉し、１３０℃の油浴に入れて攪拌した。モノマーを完全に溶解させた後、瓶を油浴から取り出し、数分間冷却し、ＬＣ７５６（０．３６ｇ、パリオカラー（Paliocolor）、ＢＡＳＦ）、ＲＡＦＴ薬剤（０．３４ｇ）およびバゾ（Vazo）６７（０．０１８ｇ、デュポン（Du Pont））を添加した。この瓶を再び密閉し、油浴に戻した。溶液が再び透明になったら、この透明溶液を６５℃に２４時間置いた。次に、バゾ（Vazo）５２（０．０１８ｇ、デュポン（Du Pont））を添加し、６５℃でさらに２４時間攪拌し、数平均分子量５５００ｇ／ｍｏｌのＬＣポリマーを得た（多分散性：１８、内部標準としてポリスチレンを用いたＧＰＣ結果）。
【００９１】
Ｃ２モノマーの調製法は、参照により本明細書中に組み込まれる欧州特許出願公開第８３４７５４号に記載されている。４−シアノビフェニルベンゾエートエチルアクリレートの構造は以下のとおりである。
【００９２】
【化５】
2009514024.tif 000007
【００９３】
化合物ＬＣ７５６（パリオカラー（Paliocolor）（商標）ＬＣ７５６はＢＡＳＦから市販されている）および化合物ＬＣ２４２（パリオカラー（Paliocolor）（商標）ＬＣ２４２）は、ＢＡＳＦ社（BASF Corp.（ドイツのルートヴィヒスハーフェン））から入手可能な液晶モノマーである。バゾ（Vazo）（商標）５２およびバゾ（Vazo）（商標）６７（デラウエア州のウィルミントンのデュポン（DuPont））は、遊離ラジカル開始剤として使用される熱分解可能な置換アゾニトリル化合物である。
【００９４】
このＬＣポリマー溶液（５．２９ｇ）を、以下の処方で調製したＬＣ２４２モノマー溶液（７．５４ｇ、パリカラー（Paliocolor）、ＢＡＳＦ）と混合させた。
【００９５】
【表１】
2009514024.tif 000008
【００９６】
表中、ＢＨＴは２，６−ジ−ｔｅｒｔ−ブチル−４−メチルフェノール（９６％、アルドリッチ（Aldrich））を指し、イルガキュア（Irgacure）９０７は光開始剤（チバ（Ciba））であり、ＣＨＯはシクロヘキサンノン（アルドリッチ（Aldrich））であり、ＨＯＣＢ：４−シアノ４’−ヒドロキシビフェニル（ＴＣＩ）であり、１０％Ｂｙｋ３６１はコネチカット州ウォリンフォードのＢＹＫケミー（BYK Chemie）から入手可能な市販の界面活性剤であり、ベンジルＡｌはベンジルアルコールである。
【００９７】
この混合溶液を混ぜ合わせ、０．４５μｍのフィルターでろ過した後、巻き線型のロッド（１０番）を用いてＰＥＴフィルム（３Ｍスコッチパック（Scotchpak））にコーティングし、乾燥厚６ミクロンの２層液晶コーティングを得た。このコーティングを約１５秒間乾燥させ、１２０℃で５分間加熱した。フュージョンプロセッサ（Fusion processor）（モデル：ＤＲＳ−１２０、Ｄバルブ（D−bulb）、フュージョンシステム社（Fusion System Inc.））で空気中、ライン速度２０ＦＰＭで光硬化させたら、低レベルのヘイズ値１．６％を有する粘着性のないＬＣコーティングを得た。パーキンエルマースペクトロメーター（Perkin Elmer spectrometer）で３００ｎｍ〜２５００ｎｍでスペクトル測定すると、８３０ｎｍ〜１２８０ｎｍのスペクトル領域にわたって２つの独特の反射帯を示し、この領域は太陽光制御フィルムに望ましい反射領域であった。
【００９８】
（実施例２）
以下の組成物および条件を用いて、実施例１に記載の手順と同様の手順で液晶（ＬＣ）ポリマーを調製した。
【００９９】
【表２】
2009514024.tif 000009
【０１００】
このＬＣポリマー溶液（５．２９ｇ）をＬＣ２４２モノマー溶液（７．５４ｇ、実施例１に記載されるのと同じ溶液）と混ぜ合わせた。実施例１と同じ手順に従って、低いヘイズ値１．６％の透明度の高い２層ＬＣフィルムを得た。
【０１０１】
（実施例３）
以下の組成物および条件を用いて、実施例１に記載の手順と同様の手順で液晶（ＬＣ）ポリマーを調製した。
【０１０２】
【表３】
2009514024.tif 000010
【０１０３】
このＬＣポリマー溶液（５．３７ｇ）をＬＣ２４２モノマー溶液（７．５５ｇ、実施例１に記載されるのと同じ溶液）と混ぜ合わせた。実施例１で使用した同じ手順に従って、以下の光学特性を有する厚み５．０μｍの透明度の高い２層ＬＣフィルムを得た。
透明度：９０．６
ヘイズ：０．５３
透明度：９８．８
【０１０４】
（実施例４）
以下の組成物および条件を用いて、実施例１に記載の手順と同様の手順で液晶ＬＣポリマーを調製した。
【０１０５】
【表４】
2009514024.tif 000011
【０１０６】
このＬＣポリマー溶液（５．２７ｇ）をＬＣ２４２モノマー溶液（７．５５ｇ、実施例１に記載されるのと同じ溶液）と混ぜ合わせた。実施例１で使用した同じ手順に従って、以下の光学特性を有する厚み４．９０μｍの透明度の高い２層ＬＣフィルムを得た。
透明度：９０．５
ヘイズ：１．１９
透明度：９８．７
【０１０７】
（実施例５）
以下の組成物および条件を用いて、実施例１に記載の手順と同様の手順で液晶ＬＣポリマーを調製した。
【０１０８】
【表５】
2009514024.tif 000012
【０１０９】
このＬＣポリマー溶液（５．２９ｇ）をＬＣ２４２モノマー溶液（７．５４ｇ、実施例１に記載されるのと同じ溶液）と混ぜ合わせた。実施例１で使用した同じ手順に従って、以下の光学特性を有する厚み５．２０μｍの透明度の高い２層ＬＣフィルムを得た。
透明度：９０．４
ヘイズ：１．０５
透明度：９８．５
【０１１０】
（実施例６）
以下の組成物および条件を用いて、ＴＨＦ１．０ｇを使用してＬＣ７５６、バゾ（Vazo）５２および１１−メルカプト−１−ウンデカノールを用いる以外は、実施例１に記載の手順と同様の手順で液晶ＬＣポリマーを調製した。
【０１１１】
【表６】
2009514024.tif 000013
【０１１２】
このＬＣポリマー溶液（２．６４ｇ）をＬＣモノマー溶液（３．７７ｇ、実施例１に記載されるのと同じＬＣモノマー溶液）と混ぜ合わせた。実施例１で使用した同じ手順に従って、以下の光学特性を有する厚み５．２０μｍの透明な２層ＬＣフィルムを得た。
透明度：９０．９
ヘイズ：１．０７
透明度：９９．７
【０１１３】
（実施例７）単一層のＬＣフィルム
以下の組成物および条件を用いて、実施例１に記載の手順と同様の手順でＬＣポリマーを調製した。
【０１１４】
【表７】
2009514024.tif 000014
【０１１５】
このＬＣポリマー（４．８１ｇ）を添加剤ＨＯＣＢ（０．１２ｇ）およびＣＨＯ（１．３９ｇ）およびさらなるジオキソラン（３．９０ｇ）と混ぜ合わせた。実施例１と同じ手順に従って、以下の光学特性を有する厚み２．１２μｍの透明なＬＣフィルム（チオールを含有しない）を得た。
透明度：８９．１
ヘイズ：４．０２
透明度：９９．５
【０１１６】
（実施例８）チオールが含まれているＣ２ポリマーから作製された単一層フィルム
以下の組成物および条件を用いて、実施例１に記載の手順と同様の手順に従ってＬＣポリマーを調製した。
【０１１７】
【表８】
2009514024.tif 000015
【０１１８】
このＬＣポリマー（２．４０ｇ）を添加剤ＨＯＣＢ（０．０６ｇ）およびＣＨＯ（０．７１ｇ）およびさらなるジオキソラン（１．９４ｇ）と混ぜ合わせた。実施例１と同じ手順に従って、以下の光学特性を有する厚み２．３１μｍのきわめて透明なＬＣフィルムを得た。
透明度：８９．１
ヘイズ：３．３０
透明度：９９．３
【０１１９】
（実施例９）２層ＬＣフィルムの制御例
以下の組成物および条件を用いて、実施例１に記載の手順と同様の手順で液晶ＬＣポリマーを調製した。
【０１２０】
【表９】
2009514024.tif 000016
【０１２１】
このＬＣポリマー溶液（５．２９ｇ）をＬＣ２４２モノマー溶液（７．５５ｇ、実施例１に記載されるのと同じ溶液）と混ぜ合わせた。実施例１と同じ手順に従って、以下の光学特性を有する上部層の厚みが３．２０μｍで底部層の厚みが２．３９μｍの２層ＬＣフィルム（チオールを含まない）を得た。
透明度：８９．９
ヘイズ：１１．４
透明度：９３．２
【０１２２】
（実施例１０）チオール（ｎ−Ｃ１２Ｈ２５ＳＨ）と直接混合して作製した２層ＬＣフィルム
実施例９に記載の混合溶液（６．００ｇ）に１−ドデカンチオール（０．０２ｇ）を添加した。この混合物をオービタルシェーカーで十分に混合した。実施例１と同じ手順に従って、以下の光学特性を有する上部層の厚みが３．１２μｍで底部層の厚みが２．３５μｍの２層ＬＣフィルムを得た。
透明度：８９．８
ヘイズ：１６．１
透明度：８６．１
【０１２３】
本願明細書に記載の引例および刊行物は、参照することにより本願明細書全体に組み込まれる。本開示の例示的実施形態を検討するとともに本開示の範囲内の可能な変形例を参照してきた。本開示の範囲から逸脱しない限りは、本開示におけるこれらのあるいは他の変形および修正は当業者にとって明らかであり、本開示は、本願明細書に記載の事例的な実施形態に限定されないことを理解されたい。従って本開示は冒頭に提示した特許請求の範囲によってのみ限定される。
【国際調査報告】
2009514024.tif 000024
2009514024.tif 000025